한편 , 본 발명 의 가공 방법 에 의해 제조 되 어 엠보싱 장치 ( 6 ) 에 적용 되 는 제 1 로울러 ( 61 ) 의 가공 방법 은 , 도 5 에 나타낸 바 와 같이 , 표면 의 일정 한 심도 유지 를 위해 슈퍼 밀러 를 이용 한 밀링 작업 을 통해 제 1 로울러 ( 61 ) 의 표면 을 매끄럽 게 가공 연마 하 는 1 단계 ( S 1 ) 와 ; 제 1 로울러 ( 61 ) 의 표면 에 대해 알루미나 입자 를 분사 하 여 샌 딩 처리 함 으로써 미세 한 돌기 ( 612 ) 로 이루어진 압지 부 ( 610 ) 가 형성 되 도록 하 는 2 단계 ( S 2 ) 와 ; 샌 딩 처리 시 돌기 ( 612 ) 들 사이 에 잔존 하 는 수소 가스 를 제거 하 기 위해 메틸 알콜 로 연소 시켜서 열처리 하 는 3 단계 ( S 3 ) 와 ; 압지 부 ( 610 ) 에 대해 도금 을 실시 하 여 표면 이 일정 한 심도 를 유지 하 도록 하 는 4 단계 ( S 4 ) 를 통해 제작 된다 .